(57)【要約】【課題】有害な有機溶媒を用いずに、機能性材料（例えば、電子機器、自動車など）、化粧品、医薬品、食品などとして使用可能な多層構造を有する複合化粒子を提供すること。【解決手段】本発明は、複合化粒子の製造方法を提供し、該方法は、超臨界流体の存在下で、無機粒子と被覆材とを接触させる接触工程；および該接触工程で得られた無機粒子と該被覆材とを含む流体を、膨張させる膨張工程；を包含し、該接触工程は、該無機粒子と該被覆材との接触時の圧力を調整することにより、該無機粒子の密度と該被覆材の密度との差を０．４ｇ／ｃｍ３以下にして、該無機粒子および該被覆材を高速撹拌することによって行われる。【選択図】なし【特許請求の範囲】
【請求項１】
複合化粒子の製造方法であって、
超臨界流体の存在下で、無機粒子と被覆材とを接触させる接触工程；および
該接触工程で得られた該無機粒子と該被覆材とを含む流体を、膨張させる膨張工程；
を包含し、
該接触工程が、該無機粒子と該被覆材との接触時の圧力を調整することにより、該無機粒子の密度と該被覆材の密度との差を０．４ｇ／ｃｍ３以下にして、該無機粒子および該被覆材を接触させることによって行われる、方法。
【請求項２】
前記超臨界流体が、二酸化炭素、メタン、プロパン、および窒素からなる群より選択される少なくとも１種である、請求項１に記載の方法。
【請求項３】
前記超臨界流体が二酸化炭素である、請求項２に記載の方法。
【請求項４】
前記無機粒子が、炭酸塩、リン酸塩、珪酸塩、酸化チタン、アパタイト、カーボンナノチューブ、炭素粒子、およびフラーレンからなる群より選択される少なくとも１種である、請求項１から３のいずれかの項に記載の方法。
【請求項５】
前記無機粒子が、内部に有用成分を含むことのできる多孔性構造の粒子である、請求項１から４のいずれかの項に記載の方法。
【請求項６】
前記被覆材が、ポリ乳酸、アクリル系樹脂、グリセリン脂肪酸エステル、硬化油、および天然ワックスからなる群より選択される少なくとも１種である、請求項１から５のいずれかの項に記載の方法。
【請求項７】
請求項１から６のいずれかの項に記載の方法により製造された、複合化粒子。
【請求項８】
平均粒径が、０．２μｍ〜５００μｍの範囲である、請求項７に記載の複合化粒子。
【発明の詳細な説明】
【技術分野】
【０００１】
本発明は、複合化粒子およびその製造方法に関する。より詳細には、超臨界流体を用い、被覆材の密度を調整して得られる複合化粒子およびその製造方法に関する。
【背景技術】
【０００２】
微粒子に表面処理を施す方法（複合化粒子を得る方法）としては、芯材である微粒子とコーティング材である膜材とを機械的に混合する方法（特許文献１）、芯物質を撹拌または流動させながらコーティング剤をスプレーする方法（特許文献２）などが挙げられる。
【０００３】
より高度な機能を実現するために、より複雑な多層構造を有する複合化粒子の製造方法の開発が望まれているが、これらの方法では、多層構造を有する複合化（微粒子のマスキング）が不十分であったり、人体に有害な溶媒が用いられているため、生成粒子中に残存する溶媒を煩雑な操作によって除去しなければならない。さらに、これらの方法によって得られた粒子は凝集しやすく、粉砕工程、分級工程などを必要とする場合も多い。
【０００４】
これらの問題点を解消するため、機能的な溶媒であり、生成物の分離が容易な超臨界流体を用いて複合化粒子を得る方法が開示されている（特許文献３および４）。
【０００５】
特許文献３には、超臨界二酸化炭素の存在下で、微粒子と超臨界二酸化炭素に１０％以上溶解するフッ素系またはシリコーン系高分子化合物を超臨界二酸化炭素に溶解して接触させ、複合微粒子を得る方法が開示されている。しかし、この方法では、マスキング剤（コーティング剤）として、超臨界二酸化炭素に対する溶解度の高いフッ素系高分子化合物またはシリコーン系高分子化合物しか利用できない。これらの高分子化合物は、食品に添加できないものであり、食品などの用途には適用できない。
【０００６】
特許文献４には、植物抽出エキス粉末を芯材とし、硬化油脂を膜材として利用する食品に利用可能な油脂コーティング複合化粒子の製造方法が記載されている。しかし、この方法では、芯材と膜材との密度差が大きい場合、十分に複合化させることは困難である。
【０００７】
さらに、特許文献５および６にも超臨界流体を用いた複合化粒子の製造方法が記載されている。しかし、これらの方法では、より複雑な多層構造を有する複合化粒子の製造は、困難であった。また、超臨界流体と有機溶媒とが併用されており、生成粒子中に残存する溶媒を除去しなければならない。また、有機溶媒を用いるため、環境負荷も大きくなる。
【先行技術文献】
【特許文献】
【０００８】
【特許文献１】特開２００１−１７０９３号公報
【特許文献２】特開２００２−５３８０７号公報
【特許文献３】特開２００２−２０６０２８号公報
【特許文献４】特開２００８−２０６５１７号公報
【特許文献５】国際公開第２００５／７３２８５号
【特許文献６】国際公開第２００６／５７３７４号
【発明の概要】
【発明が解決しようとする課題】
【０００９】
本発明の目的は、有害な有機溶媒を用いずに、機能性材料（例えば、電子機器、自動車など）、化粧品、医薬品、食品などとして使用可能な無機粒子の複合化粒子を提供することにある。
【００１０】
特に、無機粒子が無数の空洞が内部にある多孔構造を有する多孔体である場合、その空洞内に有用成分を導入して高分子でコーティングすることにより、高分子膜・無機多孔体・無機多孔体空洞内の有用成分の３層またはそれ以上の多層構造の微粒子となる。例えば、薬効成分などの無機粒子から徐放出できる成分を無機粒子内に含んだ無機粒子を、高分子で被覆することで、高分子膜・無機粒子・薬効成分の多層構造を有し、機能性除放能を有する複合化粒子を提供することができる。ここで、機能性除放能とは、通常は被覆高分子で覆われており粒子内部の有用成分を放出しないが、外部の溶液の酸性度などに応じて機能的に、粒子内部の有用成分を徐々に放出する機能のことをいう。
【課題を解決するための手段】
【００１１】
本発明は、複合化粒子の製造方法を提供し、該方法は、超臨界流体の存在下で、無機粒子と被覆材とを接触させる接触工程；および該接触工程で得られた該無機粒子と該被覆材とを含む流体を、膨張させる膨張工程；を包含し、該接触工程は、該無機粒子と該被覆材との接触時の圧力を調整することにより、該無機粒子の密度と該被覆材の密度との差を０．４ｇ／ｃｍ３以下にして、該無機粒子および該被覆材を接触させることによって行われる。
【００１２】
１つの実施態様では、上記超臨界流体は、二酸化炭素、メタン、プロパン、および窒素からなる群より選択される少なくとも１種である。
【００１３】
ある実施態様では、上記超臨界流体は、二酸化炭素である。
【００１４】
１つの実施態様では、上記無機粒子は、炭酸塩、リン酸塩、珪酸塩、酸化チタン、アパタイト、カーボンナノチューブ、炭素粒子、およびフラーレンからなる群より選択される少なくとも１種である。
【００１５】
ある実施態様では、上記無機粒子は、内部に有用成分を含むことのできる多孔性構造の粒子である。
【００１６】
１つの実施態様では、上記被覆材は、ポリ乳酸、アクリル系樹脂、グリセリン脂肪酸エステル、硬化油、および天然ワックスからなる群より選択される少なくとも１種である。
【００１７】
さらに、本発明は、上記方法により製造された複合化粒子を提供する。
【００１８】
１つの実施態様では、上記複合化粒子の平均粒径が、０．２μｍ〜５００μｍの範囲である。
【発明の効果】
【００１９】
本発明によれば、有害な有機溶媒を用いずに、機能性材料（例えば、電子機器、自動車など）、化粧品、医薬品、食品などとして使用可能な複合化粒子を提供し得る。さらに、本発明の方法は、有害な有機溶媒を用いず、毒性が極めて小さい超臨界流体を機能性溶媒として用いるので、環境負荷が小さく、超臨界流体を用いることによって生成物と溶媒との分離コストを大幅に削減し得る。また、無機粒子が多孔体である場合、高分子で被覆することで、高分子膜・無機多孔体・無機多孔体空洞内の有用成分の多層構造を有し、機能性除放能を有する複合化粒子を製造できる。
【図面の簡単な説明】
【００２０】
【図１】本発明の製造方法で使用される撹拌翼の一例を示す模式図である。
【図２】実施例１で得られた複合化粒子の電子顕微鏡写真である。
【図３】比較例１で得られた粒子の電子顕微鏡写真である。
【図４】実施例２で得られた複合化粒子の電子顕微鏡写真である。
【発明を実施するための形態】
【００２１】
本発明の複合化粒子の製造方法は、超臨界流体の存在下で、無機粒子と被覆材とを接触させる接触工程；および接触工程で得られた無機粒子と被覆材とを含む流体を、膨張させる膨張工程；を包含する。接触工程は、無機粒子と被覆材との接触時の圧力を調整することにより、無機粒子の密度と被覆材の密度との差を０．４ｇ／ｃｍ３以下にして、無機粒子および被覆材を接触させることによって行われる。
【００２２】
（複合化粒子の製造方法）
本発明の複合化粒子の製造方法は、上記のように接触工程および膨張工程を包含する。
【００２３】
接触工程では、超臨界流体の存在下で、無機粒子と被覆材とを接触させる。被覆材として用いるアクリル系樹脂などの高分子材料の密度は、一般的に０．８ｇ／ｃｍ３程度であり、リン酸塩などの無機粒子の密度は、一般的に１．３ｇ／ｃｍ３程度以上である。したがって、これらの密度差が大きく、密度が大きい無機粒子は、粒子が装置底部にたまり、高分子による均一な被覆が困難である。本明細書において、超臨界流体とは、臨界温度および臨界圧力を超えた温度および圧力下の流体のことをいい、亜臨界流体を含む場合もある。超臨界流体に用いるガスは特に限定されず、二酸化炭素、メタン、プロパン、窒素などが挙げられる。これらの中でも、安価でハンドリング条件に優れた二酸化炭素が好ましい。
【００２４】
本発明に用いられる無機粒子は、超臨界流体に不溶性であり、後述する被覆材で被覆（コーティング）されて複合化粒子となり得る物質であれば、特に限定されない。無機粒子は、得られる複合化粒子の用途に応じて適宜設定され得、例えば、機能性材料（例えば、電子機器、自動車など）、化粧品、医薬品、食品などとして使用される物質が挙げられる。
【００２５】
無機粒子としては、例えば、硫化物（例えば、硫化亜鉛、硫化カドミウム、硫化ナトリウムなど）；珪素化合物（例えば、二酸化珪素、珪酸塩など）；金属（例えば、鉄、ニッケル、コバルト、ステンレス、銅、亜鉛など）；酸化物（例えば、酸化鉄、酸化チタン、酸化タングステン、酸化ニッケル、酸化コバルト、酸化モリブデン、酸化マンガン、酸化銅、酸化タルタンなど）；金属化合物（例えば、フェライト、ＭｎＦｅ２Ｏ４、ＭｎＦｅ２Ｏ４、ＺｎＦｅ２Ｏ４、ＮｉＦｅ２Ｏ４、ＣｕＦｅ２Ｏ４など）；炭化物（Ｐｄ−Ｃ、白金担持カーボンＰｔ−Ｃ）；炭酸塩（例えば、炭酸カルシウムなど）；リン酸塩（例えば、リン酸カルシウムなど）；アパタイト；カーボンナノチューブ；炭素粒子（例えば、活性炭など）；フラーレンなどが挙げられる。これらの中でも高分子膜・無機粒子・内部薬剤の多層構造を有し、機能性を有する複合微粒子を製造し得る観点から、多孔体微粒子の製造の可能な炭酸塩、リン酸塩、珪酸塩、酸化チタン、アパタイト、カーボンナノチューブ、炭素粒子（活性炭など）、およびフラーレンが好ましい。
【００２６】
本発明の方法に用いられる無機粒子の平均粒径は、好ましくは０．２μｍ〜１０００μｍ、より好ましくは１μｍ〜８０μｍであり得る。
【００２７】
無機粒子が多孔体である場合、その空洞内に含まれる有用成分は、空洞内に導入し得る成分（物質）であれば、特に限定されず、化粧品、医薬品、食品などとして使用される液状、ゲル状、微粉末状などの物質が挙げられる。これらの物質を空洞内へ導入する方法は、特に限定されず、公知の方法が用いられ得る。
【００２８】
本発明に用いられる被覆材は、無機粒子を被覆（コーティング）し得る物質であれば、特に限定されず、得られる複合化粒子の用途に応じて適宜設定され得る。
【００２９】
被覆材としては、例えば、ポリアミド（ナイロン６、ナイロン６−６など）、ポリエチレン、ポリプロピレン、ポリブテン、ポリエチレングリコール、ポリプロピレングリコール、ポリビニルアルコール、ポリアクリルアミド、アクリル系樹脂（ポリアクリル酸、ポリメチルメタクリレートなどのポリアクリル酸エステル）、フェノール系樹脂、エポキシ系樹脂、シリコン系樹脂、ポリウレタン、ポリエステル、ポリブタジエン、ポリスチレン、ポリテトラフルオロエチレン、ポリ乳酸、ポリカーボネート、ポリアセタール、ポリシロキサン、デキストラン、ゼラチン、でん粉、セルロース類（酪酸セルロース、ニトロセルロースなど）、糖類、キチン類、ポリペプチド、グリセリン脂肪酸エステル（モノグリセリド、ジグリセリド、およびトリグリセリド）、硬化油（マーガリンなど）、天然ワックス、およびそれらを構成成分とする高分子共重合体、ならびにそれらを含む混合物などが挙げられる。これらの中でも機能性を有する複合微粒子を製造する観点から、ポリ乳酸、アクリル系樹脂、グリセリン脂肪酸エステル、硬化油、および天然ワックスが好ましく、超臨界流体存在下において１２０℃以下で溶融し、超臨界流体を溶解するもの（例えば、脂肪酸がベヘニン酸またはステアリン酸であるトリグリセリド（５５℃以下で溶融）など）がより好ましい。
【００３０】
無機粒子および被覆材の使用量は、特に限定されず、例えば、無機粒子１質量部に対して、被覆材は、好ましくは０．００１質量部〜２０質量部、より好ましくは０．０５質量部〜１．５質量部の割合で使用され得る。
【００３１】
無機粒子および被覆材の密度差は、圧力を調整することにより調節される。フッ素系およびシリコーン系高分子化合物のような超臨界二酸化炭素に多量に溶解する高分子を除いて、通常、アクリル樹脂などの一般的な高分子は、二酸化炭素にほとんど溶解しない。しかし、二酸化炭素は、種々の高分子に多量に溶解する場合がある。このような場合、一般に高分子の融点は低下し、溶融高分子相を形成する。高分子に溶解する二酸化炭素の量は、圧力とともに増加する。この状態で圧力を高めると高分子相の密度は高くなる。このような理論によって、無機粒子の密度と被覆材の密度との差を小さくして、撹拌することによって、各粒子を被覆高分子中に浮遊させる。圧力が低く、密度差が大きい場合、無機微粒子が高分子中に浮遊しない。すなわち、超臨界流体として用いるガスの超臨界状態を保持し得る範囲で、無機粒子と被覆材とが接触する系内（以下、接触系内と記載する）の圧力を調整し、被覆材の密度を調整する。
【００３２】
無機粒子と被覆材との密度差を、限りなく０に近づけることが理想的であるが、密度差が０．４ｇ／ｃｍ３以下であれば、無機粒子と被覆材とが効率よく混合され、無機粒子表面全体が均一に被覆材で被覆され得る。密度差は、好ましくは０．３ｇ／ｃｍ３以下、より好ましくは０．２ｇ／ｃｍ３以下であり得る。
【００３３】
次の膨張工程での急速膨張を効率よく行うために、無機粒子と被覆材との接触系内の温度および圧力は、超臨界流体として用いるガスによって異なり適宜設定され得る。接触系内の温度は、好ましくは２５０Ｋ〜５００Ｋ、より好ましくは３０４Ｋ〜４３０Ｋであり得る。例えば、超臨界流体として二酸化炭素を用いる場合、接触系内の温度は、好ましくは３０８Ｋ〜４１０Ｋ、より好ましくは３１３Ｋ〜３６３Ｋであり得る。
【００３４】
無機粒子と被覆材との接触系内の圧力は、上記の密度調節も考慮して、好ましくは５０ｋｇ／ｃｍ２〜５００ｋｇ／ｃｍ２、より好ましくは１００ｋｇ／ｃｍ２〜３００ｋｇ／ｃｍ２であり得る。例えば、超臨界流体として二酸化炭素を用いる場合、接触系内の圧力は、好ましくは７２ｋｇ／ｃｍ２〜４００ｋｇ／ｃｍ２、より好ましくは１５０ｋｇ／ｃｍ２〜３００ｋｇ／ｃｍ２であり得る。
【００３５】
例えば、超臨界流体として二酸化炭素、無機粒子としてリン酸カルシウム多孔体粒子（平均粒子径数十μｍ）、および被覆材としてポリ乳酸（重量平均分子量１００００）を用いた場合、接触系内の温度を３２３Ｋ、圧力を約２００ｋｇ／ｃｍ２で保持すると、リン酸カルシウム多孔体とポリ乳酸との密度差が０．３ｇ／ｃｍ３以下となり、平板型の撹拌翼にて撹拌速度１０００ｒｐｍで、リン酸カルシウム粒子をポリ乳酸相に分散できる。また、炭酸カルシウム（平均粒子径数十μｍ）とマーガリンとの組合せの場合、接触系内の温度を３３３Ｋ、圧力を約２００ｋｇ／ｃｍ２で保持すると、炭酸カルシウムとマーガリンとの密度差が０．３ｇ／ｃｍ３以下となり、平板型の撹拌翼にて撹拌速度１６００ｒｐｍで、炭酸カルシウム粒子をポリ乳酸相に分散できる。
【００３６】
無機粒子と被覆材との接触時間は、好ましくは０．１時間〜４８時間、より好ましくは０．５時間〜２時間であり得る。
【００３７】
本発明の製造方法では、無機粒子と被覆材との接触は、撹拌翼を有する槽で行われる。例えば、撹拌翼１０は、図１に示すように、溶液を撹拌する翼（ブレード）１１と電気モーターからの動力を伝達し、高圧セル中央で翼（ブレード）１１を支えるシャフト１２とからなる。撹拌は、好ましくは平板型またはパドル型の撹拌翼によって行われる。撹拌によって、無機粒子が流体中に均一に分散され、被覆材と効率よく接触され得る。直径５０ｍｍの円筒型の内部形状を有する容積５００ｍＬの高圧容器に対して、翼径３０ｍｍの平板型（長さ１０ｍｍ、幅５ｍｍ）の撹拌翼（４枚）を用いた場合、撹拌は、好ましくは４００ｒｐｍ（２３００ｍ／ｓの翼先端速度）以上、より好ましくは１０００ｒｐｍ（５６００ｍ／ｓの翼先端速度）以上の回転速度で行われ得る。
【００３８】
このように無機粒子と被覆材とを接触させた後、無機粒子と被覆材とを含む流体は膨張工程に供され、急速膨張され得る。
【００３９】
高圧装置内部の流体の膨張の方法は特に限定されず、例えば、無機粒子と被覆材とを含む高圧流体を、排気用配管から徐々に排出し、もしくはノズルなどを用いて噴出させればよい。
【００４０】
本発明の方法は、高圧容器（耐圧容器）、超臨界流体（高圧流体）を高速撹拌する手段（例えば、メカニカルシールを備えた高速撹拌装置）、および高圧流体を急速膨張させる手段（例えば、高圧流体を噴出させるノズル）を備える装置を用いて行われ得る。
【００４１】
（複合化粒子）
本発明の複合化粒子は、上述の方法によって得られ、複合化粒子の表面は、被覆材で覆われている。本発明の複合化粒子の平均粒径は、好ましくは０．０１μｍ〜５０００μｍ、より好ましくは０．０２μｍ〜５００μｍであり得る。
【実施例】
【００４２】
以下、実施例を挙げて本発明を具体的に説明するが、本発明はこれらの実施例に限定されるものではない。
【００４３】
（実施例１）
無機粒子として、花弁状多孔構造を有する平均粒子径１０μｍ、比表面積約３２０ｍ２／ｇのリン酸カルシウム多孔体粒子（丸尾カルシウム株式会社製；ＨＡＰ）に、予めトマト由来の色素であるリコピンを液中で約１質量％含浸した無機粒子（リン酸カルシウム多孔体粒子内にリコピンを含む）、および被覆材として重量平均分子量１００００のポリ乳酸（和光株式会社製；ＰＬＡ−００１０）を用いて、リン酸カルシウムとポリ乳酸との複合化粒子を調製した。
【００４４】
直径５０ｍｍの円筒型の内部形状を有する容積５００ｍＬの高圧容器に、１０ｇの無機粒子および約１ｇのポリ乳酸を仕込んだ。次いで、高圧容器内に二酸化炭素を注入し、５０℃（３２３Ｋ）で約２００ｋｇ／ｃｍ２まで昇圧し、二酸化炭素を超臨界二酸化炭素の状態にした。この時、リン酸カルシウム（無機粒子）とポリ乳酸との密度差は、０．３ｇ／ｃｍ３であった。撹拌は、平板型の撹拌翼（シャフトと翼の角度は３０度）によって行った。撹拌によって、無機粒子は流体中に均一に分散し、被覆材（ポリ乳酸）と効率よく接触した。直径５０ｍｍの円筒型の内部形状を有する容積５００ｍＬの高圧容器に対して、翼径３０ｍｍの平板型（長さ１０ｍｍ、幅５ｍｍ）の撹拌翼（４枚）を用いた。撹拌は、１０００ｒｐｍ（５６００ｍ／ｓの翼先端速度）の回転速度で行った。次いで、高圧容器内を１０００ｒｐｍの回転速度で撹拌しながら、排気用配管より、０．１ＭＰａ／分程度の減圧速度にて、徐々に圧力を大気圧まで下げて、リン酸カルシウムの表面にポリ乳酸の膜を析出させた。
【００４５】
高圧装置を大気圧まで減圧後、高圧装置から生成した複合微粒子を取り出した。リコピンを内包する多孔構造のリン炭酸カルシウム粒子を、ポリ乳酸でコーティングした３層構造の複合化粒子を得た。図２に示すように、得られた複合化粒子の平均粒径は約１０μｍであり、リン酸カルシウムの表面にポリ乳酸が均一に被覆されていた。
【００４６】
（比較例１）
実施例１で使用した無機粒子（空洞内にリコピンを含むリン酸カルシウム）およびポリ乳酸（重量平均分子量１００００）を用いて、無機粒子とポリ乳酸との密度差が０．６ｇ／ｃｍ３の状態で複合化粒子の調製を試みた。
【００４７】
直径５０ｍｍの円筒型の内部形状を有する容積５００ｍＬの高圧容器に、１０ｇの無機粒子および約１ｇのポリ乳酸を仕込んだ。次いで、高圧容器内に二酸化炭素を注入し、５０℃（３２３Ｋ）で約８０ｋｇ／ｃｍ２まで昇圧し、二酸化炭素を超臨界二酸化炭素の状態にした。この時、リン酸カルシウム（無機粒子）とポリ乳酸との密度差は、０．６ｇ／ｃｍ３であった。撹拌は、平板型の撹拌翼（シャフトと翼の角度は３０度）によって行った。撹拌を行ったが、無機粒子は圧力装置底部に留まって流体中に均一に分散されず、被覆材（ポリ乳酸）と十分に接触しなかった。直径５０ｍｍの円筒型の内部形状を有する容積５００ｍＬの高圧容器に対して、翼径３０ｍｍの平板型（長さ１０ｍｍ、幅５ｍｍ）の撹拌翼（４枚）を用いた。撹拌は、１０００ｒｐｍ（５６００ｍ／ｓの翼先端速度）の回転速度で行った。次いで、高圧容器内を１０００ｒｐｍの回転速度で撹拌しながら、排気用配管より、０．１ＭＰａ／分程度の減圧速度にて、徐々に圧力を大気圧まで下げて、ポリ乳酸を析出させた。
【００４８】
高圧装置を大気圧まで減圧後、高圧装置から微粒子を取り出した。図３に示すように、リン炭酸カルシウムは、ほとんどがポリ乳酸でコーティングされておらず、複合化粒子を生成しなかった。
【００４９】
（実施例２）
無機粒子として、多孔構造を有する平均粒子径５μｍ、比表面積約３６０ｍ２／ｇの炭酸カルシウムおよびリン酸カルシウムの複合体である多孔体粒子（丸尾カルシウム株式会社製；ボロネック）を用いたこと以外は、実施例１と同様の手順で、３重構造を有する複合化粒子を調製した。
【００５０】
図４に示すように、得られた複合化粒子の平均粒径は約５μｍであり、炭酸カルシウムおよびリン酸カルシウムの複合体である多孔体粒子の表面に、ポリ乳酸が均一に被覆されていた。
【産業上の利用可能性】
【００５１】
本発明によれば、有害な有機溶媒を用いずに、機能性材料（例えば、電子機器、自動車など）、化粧品、医薬品、食品材料などとして使用可能な、より複雑な多層構造を有する複合化粒子を提供し得る。したがって、本発明の方法によって得られる複合化粒子は、機能性材料（例えば、電子機器、自動車など）、化粧品、医薬品、食品などの幅広い分野で有用である。
【符号の説明】
【００５２】
１０    撹拌翼
１１    翼（ブレード）
１２    シャフト
【図１】
2010227848.tif 000002
【図２】
2010227848.tif 000003
【図３】
2010227848.tif 000004
【図４】
2010227848.tif 000005